СПОСОБ ПОЛУЧЕНИЯ ВЫСОКОПОРИСТОГО МЕТАЛЛИЧЕСКОГО КАРКАСА

1. Способ получения высокопористого металлического каркаса, заключающийся в смешивании металлического порошка с порообразователем, прессовании смеси и последующем ее спекании, отличающийся тем, что смесь порообразователя и металлического порошка нагревают со скоростью 8÷10° в минуту до 200°С и 70÷80° в минуту - до 500-550°С, прессуют и выдерживают при этой температуре 30 мин, вынимают из пресс-формы и охлаждают прессовку, нагревают с печью до 870÷880°С, выдерживают 30-40 мин, охлаждают спеченную заготовку до комнатной температуры в печи при 300-350°С 10-15 мин, а затем на воздухе.
2. Способ получения высокопористого металлического каркаса по п.1, отличающийся тем, что изотермическую выдержку при 500÷550°С совмещают с процессом двухстороннего изотермического квазистатического прессования, при этом давление увеличивают от нуля до 300÷350 МПа в течение первых 10 мин.